(57)【要約】【課題】インクジェット記録装置により、特に普通紙に印刷した場合に発色が良好で、裏移りが低減された記録が可能なインクジェット記録方法を提供すること。【解決手段】本発明に係るインクジェット記録方法は、記録媒体に第１液を付着させる工程と、記録媒体の第１液が付着した領域にインクジェット記録装置により第２液を付着させる工程と、を含み、第２液は、顔料と、５０％留出点が２８０℃以下の有機溶剤と、を含み、第１液は、第２液の成分を保持する機能を有する。【選択図】なし【特許請求の範囲】
【請求項１】
記録媒体に第１液を付着させる工程と、
前記記録媒体の前記第１液が付着した領域にインクジェット記録装置により第２液を付着させる工程と、
を含み、
前記第２液は、顔料と、５０％留出点が２８０℃以下の有機溶剤と、を含み、
前記第１液は、前記第２液の成分を保持する機能を有する、インクジェット記録方法。
【請求項２】
請求項１において、
前記第１液は、多孔質粒子、ロジン系樹脂及びロジン系樹脂の金属塩の少なくとも一種を含む、インクジェット記録方法。
【請求項３】
請求項２において、
前記第１液の全量に対する、前記多孔質粒子、前記ロジン系樹脂及び前記ロジン系樹脂の金属塩の合計の含有量は、３質量％以上１０質量％以下である、インクジェット記録方法。
【請求項４】
請求項２又は請求項３において、
前記多孔質粒子は、アクリル−スチレン系共重合体を含む、インクジェット記録方法。
【請求項５】
請求項２ないし請求項４のいずれか一項において、
前記第１液が前記ロジン系樹脂又は前記ロジン系樹脂の金属塩を含む場合、アルカリ土類金属化合物をさらに含む、インクジェット記録方法。
【請求項６】
請求項５において、
前記アルカリ土類金属化合物は、水酸化マグネシウム、水酸化カルシウム、水酸化ストロンチウム、水酸化バリウム、酸化マグネシウム、酸化カルシウム、酸化ストロンチウムおよび酸化バリウムからなる群より選ばれる少なくとも１種である、インクジェット記録方法。
【請求項７】
請求項２ないし請求項６のいずれか一項において、
前記ロジン系樹脂の金属塩は、アルカリ土類金属塩である、インクジェット記録方法。
【請求項８】
請求項２ないし請求項７のいずれか一項において、
前記第２液の有機溶剤と、前記第１液の多孔質粒子、ロジン系樹脂及びロジン系樹脂の金属塩の合計との質量の比が２０以上４０以下である、インクジェット記録方法。
【請求項９】
請求項１ないし請求項８のいずれか一項において、
前記第１液を付着させる工程の後、前記第１液が乾燥する前に、前記第２液を付着させる工程が行われる、インクジェット記録方法。
【請求項１０】
請求項１ないし請求項９のいずれか一項に記載のインクジェット記録方法に用いられ、
顔料と、５０％留出点が２８０℃以下の有機溶剤と、を含む第２液と、
前記第２液の成分を保持する機能を有する第２液と、
を含む、インクセット。
【発明の詳細な説明】
【技術分野】
【０００１】
本発明は、インクジェット記録方法及びインクセットに関する。
【背景技術】
【０００２】
従来、インクジェット記録方式を用いた印刷方法は、インクの小滴を飛翔させて紙等の被記録媒体上に付着させることにより行う。また、近年のインクジェット記録方式技術の進歩により、これまで写真やオフセット印刷が用いられていた高精細な画像記録（画像印刷）の分野においても、インクジェット記録方式を用いたインクジェット記録装置が利用されている。
【０００３】
インクジェット記録は、例えば、特許文献１に開示されるように、布帛の染色（捺染）にも利用されている。特許文献１に記載の技術では、布帛の捺染をインクジェット方式で行う際に、インクにカルボキシメチルセルロースの塩を添加することによりチキソトロピー性を付与して、布帛に形成する模様の縁の滲みを低減して鮮明化することが開示されている。
【先行技術文献】
【特許文献】
【０００４】
【特許文献１】特開平１１−１６６１４３号公報
【発明の概要】
【発明が解決しようとする課題】
【０００５】
しかしながら、インク中のカルボキシメチルセルロース（ＣＭＣ）等のセルロース誘導体の濃度がある程度高くないと、セルロース誘導体、及び色材を含むインクでは、セルロース誘導体の性能を必ずしも十分には発揮できないと考えられる。例えば、布帛ばかりでなく紙等の浸透性のある記録媒体においても、インクが着弾した際に、インク中のセルロース誘導体の濃度が高まるのが遅くなると、セルロース誘導体及び色材が共に記録媒体中に浸透、流動して、媒体中で拡散してしまう。そうすると、媒体表面での色材の存在量が低下して、画像の発色性が低下したり、媒体の裏側に向かって色材が入り込み、裏移り等の問題が生じる。また、油性（有機溶媒主体）のインクである場合には、溶媒の揮発性が小さい場合には、記録媒体中で溶媒の流動が比較的長時間生じやすく、より媒体の裏側に向かって色材が入り込みやすい。
【０００６】
本発明の幾つかの態様に係る目的の一つは、インクジェット記録装置により、特に普通紙に印刷した場合に発色が良好で、裏移りが低減された記録が可能なインクジェット記録方法、並びに、インクセットを提供することにある。
【課題を解決するための手段】
【０００７】
本発明は上述の課題の少なくとも一部を解決するためになされたものであり、以下の態様又は適用例として実現することができる。
【０００８】
［適用例１］本発明に係るインクジェット記録方法の一態様は、
記録媒体に第１液を付着させる工程と、
前記記録媒体の前記第１液が付着した領域にインクジェット記録装置により第２液を付着させる工程と、
を含み、
前記第２液は、顔料と、５０％留出点が２８０℃以下の有機溶剤と、を含み、
前記第１液は、前記第２液の成分を保持する機能を有する。
【０００９】
本適用例のインクジェット記録方法によれば、第２液の成分を保持する機能を有する第１液が付着した領域に、第２液が付着される。すなわち、第１液に第２液が接触することで、第２液の有機溶剤等の流動性を有する成分の流動性が低下する。これにより、第２液が付着された際に、第２液に含まれる顔料が第２液の流動性を有する成分によって、流動することが抑制される。これにより、顔料が記録媒体の裏面へ向かって移動しにくい。換言すると、第１液に第２液が接触することで、第１液により、第２液の有機溶剤等の流動性成分が保持され、これに付随して第２液の成分である顔料が保持される。
【００１０】
そのため、本適用例のインクジェット記録方法によれば、発色が良好で、裏移り（裏抜け）が低減された記録を行うことができる。なお５０％留出点とは、ＪＩＳ  Ｋ２２５４「燃料油蒸留試験方法」による値である。
【００１１】
［適用例２］適用例１において、
前記第１液は、多孔質粒子、ロジン系樹脂及びロジン系樹脂の金属塩の少なくとも一種を含んでもよい。
【００１２】
このようにすれば、第１液による第２液の成分を保持する作用が高まり、さらに発色が良好で、裏移り（裏抜け）が低減された記録を行うことができる。
【００１３】
［適用例３］適用例２において、
前記第１液の全量に対する、前記多孔質粒子、前記ロジン系樹脂及び前記ロジン系樹脂の金属塩の合計の含有量は、３質量％以上１０質量％以下であってもよい。
【００１４】
このようにすれば、第２液の流動性成分の流動性を十分に低下させることができる。
【００１５】
［適用例４］適用例２又は適用例３において、
前記多孔質粒子は、アクリル−スチレン系共重合体を含んでもよい。
【００１６】
このようにすれば、第１液による第２液の成分を保持する作用が高まり、さらに発色が良好で、裏移り（裏抜け）が低減された記録を行うことができる。
【００１７】
［適用例５］適用例２ないし適用例４のいずれか一例において、
前記第１液が前記ロジン系樹脂又は前記ロジン系樹脂の金属塩を含む場合、アルカリ土類金属化合物をさらに含んでもよい。
【００１８】
このようにすれば、第１液による第２液の成分を保持する作用が高まり、さらに発色が良好で、裏移り（裏抜け）が低減された記録を行うことができる。
【００１９】
［適用例６］適用例５において、
前記アルカリ土類金属化合物は、水酸化マグネシウム、水酸化カルシウム、水酸化ストロンチウム、水酸化バリウム、酸化マグネシウム、酸化カルシウム、酸化ストロンチウムおよび酸化バリウムからなる群より選ばれる少なくとも１種であってもよい。
【００２０】
このようにすれば、第１液による第２液の成分を保持する作用が高まり、さらに発色が良好で、裏移り（裏抜け）が低減された記録を行うことができる。
【００２１】
［適用例７］適用例２ないし適用例６のいずれか一例において、
前記ロジン系樹脂の金属塩は、アルカリ土類金属塩であってもよい。
【００２２】
このようにすれば、第１液による第２液の成分を保持する作用が高まり、さらに発色が良好で、裏移り（裏抜け）が低減された記録を行うことができる。
【００２３】
［適用例８］適用例２ないし適用例７のいずれか一例において、
前記第２液の有機溶剤と、前記第１液の多孔質粒子、ロジン系樹脂及びロジン系樹脂の金属塩の合計との質量の比が２０以上４０以下であってもよい。
【００２４】
このようにすれば、第１液による第２液の成分を保持する量及び速度がより良好となり、さらに特性のバランスの良い記録を行うことができる。
【００２５】
［適用例９］適用例１ないし適用例８のいずれか一例において、
前記第１液を付着させる工程の後、前記第１液が乾燥する前に、前記第２液を付着させる工程が行われてもよい。
【００２６】
このようにすれば、第１液による第２液の成分を保持する作用がさらに高まる。
【００２７】
［適用例１０］本発明に係るインクセットの一態様は、
適用例１ないし適用例９のいずれか一例に記載のインクジェット記録方法に用いられ、
顔料と、５０％留出点が２８０℃以下の有機溶剤と、を含む第２液と、
前記第２液の成分を保持する機能を有する第２液と、
を含む。
【００２８】
本適用例のインクセットによれば、第２液の成分を保持する機能を有する第１液に第２液が接触することで、第２液の有機溶剤等の流動性を有する成分の流動性を低下させることができる。これにより、記録媒体に第１液及び第２液が付着された際に、第２液に含まれる顔料が第２液の流動性を有する成分によって、流動することが抑制される。これにより、顔料が記録媒体の裏面へ向かって移動しにくい。そのため、本適用例のインクセットによれば、発色が良好で、裏移り（裏抜け）が低減された記録を行うことができる。
【発明を実施するための形態】
【００２９】
以下に本発明の実施の形態について説明する。以下に説明する実施形態は、本発明の一例を説明するものである。また、本発明は、以下の実施形態に限定されるものではなく、本発明の要旨を変更しない範囲において実施される各種の変形例も含む。なお以下で説明される構成の全てが本発明の必須の構成であるとは限らない。
【００３０】
＜インクジェット記録方法＞
本実施形態に係るインクジェット記録方法は、記録媒体に、第１液を付着させる工程と、第２液を付着させる工程と、を含む。本実施形態に係るインクジェット記録方法では、少なくとも第２液をインクジェット記録装置を用いて記録媒体に付着させる。インクジェット記録装置としては、特に限定されず、公知の装置を適宜に用いることができる。
【００３１】
第１液を付着させる工程では、記録媒体の全面に第１液が付着されてもよいし、記録媒体の一部に付着されてもよい。本工程により第１液が記録媒体の表面に付与され、記録媒体への第２液の成分の浸透を抑制することができる状態となる。これにより、記録媒体の表面付近に顔料を留める効果、記録媒体上での第２液の濡れ拡がり性を向上する効果の少なくとも一方が得られる。第１液を付着させる工程は、例えば、スピンコート、ディップコート、スプレーコート、グラビアロールコート、リバースロールコート、バーコート、インクジェット法等の各種方法を利用でき、第２液の付着量や、記録媒体のサイズ、装置構成等を考慮して適宜選択することができる。また、第１液を付着させる工程は、インク
ジェット法にて行うこともでき、その場合には第２液を付着させる工程と同じインクジェット記録装置にて行われてもよい。
【００３２】
さらに、第１液を付着させる工程及び第２液を付着させる工程は、同一のインクジェット記録装置で行われてもよいし、異なるインクジェット記録装置で行われてもよい。
【００３３】
本実施形態のインクジェット記録方法が適用される記録媒体は、特に限定されず、例えば、各種の布帛、各種の紙、各種のフィルム等に適用することができる。
【００３４】
第１液を付着させる工程及び第２液を付着させる工程は、この順序で行われるが、係る工程の回数は限定されないし、係る工程が行われる時間間隔も特に限定されない。第１液が記録媒体に付着された後、第２液を付着させるまでの時間としては、特に限定されないが、第２液に含まれる顔料の移動をできるだけ少なくするという観点からは、第１液が記録媒体に付着された後、第２液を付着させるまでの時間は、３分以内、好ましくは１分以内、より好ましくは３０秒以内、さらに好ましくは３秒以内である。
【００３５】
第１液に含まれる第２液の成分を保持する成分が、ロジン系樹脂及びロジン系樹脂の金属塩の少なくとも一種である場合、水分が存在すると有機溶剤を保持する作用が高まる。そのため、記録媒体に第１液が付着された後、第１液の水分が乾燥する前に、第２液が付着されるようにすれば、顔料の拡散をさらに抑制することができ、発色性を高めることができる。すなわち、第１液の水分がわずかでも残存している状態であると、第２液の成分を保持する性能を高めることができる。
【００３６】
また、本実施形態に係るインクジェット記録方法は、これらの工程の他に、必要に応じて他の液体（インク等）を付着させる工程、加熱工程、乾燥工程などを含んでもよい。さらに、これらの他の工程は、第１液を付着させる工程の前、第２液を付着させる工程の後、及び第１液を付着させる工程及び第２液を付着させる工程の間、の少なくとも一つのタイミングで行われることができる。
【００３７】
また、第１液及び第２液をインクジェット記録装置により付着させる場合には、それらの粘度は、インクジェット記録における適正な範囲とするため、２０℃において、例えば、２ｍＰａ・ｓ以上３０ｍＰａ・ｓ以下とし、好ましくは２ｍＰａ・ｓ以上１５ｍＰａ・ｓ以下とし、さらに好ましくは２ｍＰａ・ｓ以上１０ｍＰａ・ｓ以下とすることが好ましい。粘度の測定は、例えば、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ
Ｒａｔｅ２００時の粘度を読み取ることにより測定することができる。
【００３８】
１．第１液を付着させる工程
第１液を付着させる工程で用いる第１液は、第２液の成分を保持する機能を有する。第１液に含まれる成分の例としては、多孔質粒子、ロジン系樹脂及びロジン系樹脂の金属塩を挙げることができ、これらの少なくとも一種を含むことにより、第２液の成分を保持する機能を発揮することができる。
【００３９】
第１液は、水を主たる溶媒とする水系の液体である。以下、第１液に含まれ得る多孔質粒子、ロジン系樹脂及びロジン系樹脂の金属塩について説明する。
【００４０】
１．１．多孔質粒子
本実施形態の第１液に含まれ得る多孔質粒子は、有機溶剤を吸収する性質を有する。多孔質粒子は、吸水性を有してもよいが、水及び有機溶剤に浸漬された場合に、有機溶剤を優先的に吸収するものが選択される。すなわち、多孔質粒子は、該粒子に水が吸収されて
いる場合でも、有機溶剤に接触した際に、水をリリースして有機溶剤を吸収する性質を有することが好ましい。
【００４１】
このような多孔質粒子の材質は、例えば塩化ビニル、アクリロニトリル、メタクリロニトリル、酢酸ビニル、メチルビニルエーテル等のビニル系モノマー、アクリル酸、アクリル酸エステル（メチル、エチル）等のアクリル酸系モノマー、メタクリル酸、メタクリル酸エステル（メチル、エチル）等のメタクリル酸系モノマー、スチレン、α−メチルスチレン等のスチレン系モノマー、更には塩化ビニリデン、ジビニルベンゼン、エチレングリコールジメタクリレート、ポリエチレングリコールジメタクリレート等から選択される１種以上の疎水性モノマーを重合して得られる単独重合体又は共重合体である。また、多孔質粒子の材質は、好ましくは、酢酸ビニル、メチルビニルエーテル、アクリル酸、アクリル酸エステル、メタクリル酸（ＭＭＡ）、メタクリル酸エステル、スチレン、α−メチルスチレン、ジビニルベンゼン、エチレングリコールジメタクリレート（ＥＤＭＡ）から選択される１種以上のモノマーを重合して得られる単独重合体又は共重合体である。
【００４２】
さらに、多孔質粒子の材質は、有機溶剤の吸収性（吸収速度、吸収量）が良好な点で、アクリル酸、アクリル酸エステル、メタクリル酸、メタクリル酸エステル等のアクリル系モノマーと、スチレン、α−メチルスチレン等のスチレン系モノマーとを重合して得られる共重合体（アクリル−スチレン系共重合体）であることがさらに好ましい。多孔質粒子は、上記の材質のものを複数種組み合わせて第１液に含有されてもよい。
【００４３】
多孔質粒子は、これらのモノマーを、モノオレイン酸ソルビタン、トリオレイン酸ソルビタン、ポリオキシエチレンセチルエーテル、モノオレイン酸ポリオキシエチレンソルビタン、ポリオキシエチレン硬化ヒマシ油等の非イオン界面活性剤、及び、過酸化ベンゾイル等の重合開始剤とともに混合し、ラウリル硫酸ナトリウム、ラウロイル−Ｌ−グルタミン酸ナトリウム、ジオクチルスルホコハク酸ナトリウム、オレイン酸ナトリウム等のイオン性界面活性剤を含有する水相中に分散させ、水相／有機溶剤相／水相（Ｗ／Ｏ／Ｗ）型のエマルションを形成させ、モノマーを重合させることにより得ることができる。また、係る重合において非イオン界面活性剤とイオン性界面活性剤との種類を適宜に組合せたり、それらの濃度を調節することにより、多孔質粒子の平均粒子径や、内部に含まれる空胞（孔）の大きさや数を調節することができる。
【００４４】
多孔質粒子は、有機溶剤の吸収量が大きく、有機溶剤に対してなじみやすく、有機溶媒の吸収速度が大きく、水の吸収速度が比較的遅いという性質を持つ。また、吸水した場合には水を蒸発しやすくする（リリースする）性質を有し、有機溶媒をトラップした場合には有機溶媒を保持する性質を有する。さらに、上記製造方法で説明したように、多孔質粒子は、空胞の大きさ、量をコントロールでき、モノマー種の選択により、有機溶媒の吸収量や水の吸収量、及びそれらの速度を所定の特性に設定することができる。
【００４５】
１．２．ロジン系樹脂及びロジン系樹脂の金属塩
本実施形態の第１液に含まれ得るロジン系樹脂としては、特に限定されず公知のものを使用することができるが、具体的には、ウッドロジン、トール油ロジン、ガムロジン等の原料ロジンが挙げられる。また、本実施形態の第１液に含まれ得るロジン系樹脂としては、当該原料ロジンを加工して得られる、水素化ロジン、不均化ロジン、重合ロジン、脱水素化ロジン等が挙げられる。さらに、これら加工ロジンのうち、有機溶剤を吸収する能力が高い点で、デヒドロアビエチン酸およびジヒドロアビエチン酸を多く含有するロジン系樹脂が好ましい。そのようなロジン系樹脂としては、例えばデヒドロアビエチン酸が主成分の不均化ロジンや脱水素化ロジン、ジヒドロアビエチン酸類が主成分の水素化ロジンなどを挙げることができる。これらのロジン系樹脂は、単独あるいは２種以上を適宜に併用することができる。
【００４６】
本実施形態の第１液に含まれ得るロジン系樹脂の金属塩としては、特に限定されず公知のものを用いることができる。具体的には、上述のロジン系樹脂を金属化合物で中和したものが挙げられる。また、ロジン系樹脂の金属塩の金属種としては、例えば、マグネシウム、カルシウム、ストロンチウム、バリウムなどのアルカリ土類金属が用いられる。上述の不均化ロジン、脱水素化ロジン、水素化ロジン等のマグネシウム塩やカルシウム塩などのアルカリ土類金属塩は、有機溶剤を捕捉して固める能力が高い点でより好適である。これらのロジン系樹脂の金属塩は、単独あるいは２種以上を適宜に併用できる。
【００４７】
また、本実施形態の第１液には、ロジン系樹脂及びロジン系樹脂の金属塩を併用してもよく、さらに、上述の多孔質粒子を併用してもよい。なお、ロジン系樹脂及びロジン系樹脂の金属塩の混合物については、各成分を調製後混合してもよいが、ロジン系樹脂を金属塩とする際の中和率を制御して混合してもよい。ロジン系樹脂を金属塩とする際の中和率は、格別限定されないが、好ましくはロジン系樹脂の酸価に対し、通常５〜６０％程度であり、好ましくは１０〜５０％である。
【００４８】
ロジン系樹脂及びロジン系樹脂の金属塩は、少量の水と接することで、イオン化し、そのイオンがロジン系樹脂の凝集を促す。その際にロジン系樹脂が有機溶剤分子を抱え込んで凝集するため、有機溶剤を多く含むゲルのような状態を形成する。つまり、ロジン系樹脂が有機溶剤に接触し、ロジン系樹脂の少なくとも一部がイオン化し、有機溶剤を包み込むように捕捉して固化するものと考えられる。またこのようなイオン化において、水はロジン系樹脂、ロジン系樹脂の金属塩、又はアルカリ土類金属化合物（後述）の少なくとも一部がイオン化できれば足り、例えば、大気中の水蒸気から供給されてもよいし、第１液に含まれる水分が利用されてもよい。
【００４９】
１．３．その他の成分
本実施形態の第１液には、水、アルカリ土類金属化合物、分散剤、水溶性有機溶剤を含んでもよい。
【００５０】
１．３．１．水
本実施形態の第１液には、水が含まれてもよい。第１液における液体成分のうち、水が約４０％以上となる場合には、第１液は、水系の液体ということができる。水としては、イオン交換水、限外濾過水、逆浸透水、蒸留水等の純水、又は超純水を用いることができる。第１液中の水の含有量は、第１液の総質量を１００質量％としたときに、２０質量％以上９５質量％以下とすることができる。ここで、水の含有量は、水を添加した量に限られず、他の添加剤に含まれる水分も含むものである。第１液に水が含まれる場合には、ロジン系樹脂又はロジン系樹脂の金属塩のイオン化がより容易となり、有機溶剤を保持しやすくなる。
【００５１】
１．３．２．アルカリ土類金属化合物
本実施形態の第１液に、ロジン系樹脂又はロジン系樹脂の金属塩が含まれる場合、アルカリ土類金属化合物をさらに含んでもよい。このようなアルカリ土類金属化合物としては、上記ロジン系樹脂又はロジン系樹脂の金属塩と反応して金属塩を形成する種のアルカリ土類金属化合物が挙げられる。塩形成のしやすさを考慮すれば、アルカリ土類金属化合物は、アルカリ土類金属の酸化物又は水酸化物が好ましい。
【００５２】
このようなアルカリ土類金属化合物の具体例としては、水酸化マグネシウム、酸化マグネシウム、水酸化カルシウム、酸化カルシウム、水酸化ストロンチウム、酸化ストロンチウム、水酸化バリウム、酸化バリウムなどを挙げることができる。これらのアルカリ土類金属化合物は、いずれかを単独で使用したり、２種以上を適宜に併用することができる。
【００５３】
第１液に、ロジン系樹脂又はロジン系樹脂の金属塩が含まれる場合、これらのアルカリ土類金属化合物が添加されることにより、第２液の成分を保持する能力を高めることができる。さらに、上述の水が併存すると、第２液の成分を保持する能力をさらに高めることができる。
【００５４】
１．３．３．分散剤
本実施形態に係る第１液には、多孔質粒子、ロジン系樹脂又はロジン系樹脂の金属塩を分散させる目的で分散剤を含んでもよい。
【００５５】
分散剤としては、一般的な顔料インクにおいて使用されるものを適宜用いることができ、例えば、高分子分散剤などの顔料分散液を調製するのに慣用されている分散剤が挙げられる。その具体例として、ポリオキシアルキレンポリアルキレンポリアミン、ビニル系ポリマー及びコポリマー、アクリル系ポリマー及びコポリマー、ポリエステル、ポリアミド、ポリイミド、ポリウレタン、アミン系ポリマー、含珪素ポリマー、含硫黄ポリマー、含フッ素ポリマー、及びエポキシ樹脂のうち一種以上を主成分とするものが挙げられる。
【００５６】
高分子分散剤の市販品として、味の素ファインテクノ社製のアジスパーシリーズ（商品名）、ルーブリゾール社（Lubrizol Corporation）から入手可能なソルスパーズシリーズ（Ｓｏｌｓｐｅｒｓｅ３０００、５０００、９０００、１２０００、１３２４０、１７０００、２４０００、２６０００、２８０００、３６０００等、商品名）、ＢＹＫＣｈｅｍｉｅ社製のディスパービックシリーズ（商品名）、楠本化成社製のディスパロンシリーズ（商品名）、ディスコールＮ−５０３、Ｎ−５０６、Ｎ−５０９、Ｎ−５１２、Ｎ−５１５、Ｎ−５１８、Ｎ―５２０（以上、第一工業製薬株式会社製）等が挙げられる。
【００５７】
また、分散剤は、酸価およびアミン価の双方が０ｍｇＫＯＨ／ｇよりも大きいものを用いることが好ましい。アミン価とは、分散剤固形分１ｇを中和するのに必要なＨＣｌ量に対して当量となるＫＯＨのｍｇ数を意味し、ＪＩＳ−Ｋ７２３７に記載の方法、例えば電位差滴定法により測定することができる。また、酸価とは、分散剤固形分１ｇを中和するのに必要なＫＯＨのｍｇ数を意味し、ＪＩＳ Ｋ００７０に記載の方法、例えば電位差滴定法により測定することができる。
【００５８】
とりわけ、第１液に、ロジン系樹脂又はロジン系樹脂の金属塩が含まれる場合には、分散剤として、アミン価が１ｍｇＫＯＨ／ｇ以上１００ｍｇＫＯＨ／ｇ以下であるものを用いることが好ましい。このような分散剤は、ロジン系樹脂及びロジン系樹脂の金属塩に対する吸着性が良好であるため、より良好な分散が得られ、例えば、保存安定性や記録媒体への浸透性を高めることができる。
【００５９】
アミン価が１ｍｇＫＯＨ／ｇ以上１００ｍｇＫＯＨ／ｇ以下である分散剤としては、例えば、チバ・スペシャルティ・ケミカルズ社製のＥＦＫＡ−５０４４、ＥＦＫＡ−５２４４、ＥＦＫＡ−６２２０、ＥＦＫＡ−６２２５、ＥＦＫＡ−７５６４、ＥＦＫＡ−４０８０等、ビックケミー社製のＡｎｔｉ−Ｔｅｒｒａ−Ｕ、Ｄｉｓｐｅｒｂｙｋ−１０１、Ｄｉｓｐｅｒｂｙｋ−１０６、Ｄｉｓｐｅｒｂｙｋ−１０８、Ｄｉｓｐｅｒｂｙｋ−１０９、Ｄｉｓｐｅｒｂｙｋ−１１６、Ｄｉｓｐｅｒｂｙｋ−１４０（「Ｄｉｓｐｅｒｂｙｋ」は、ビックケミー社の登録商標）等、ニューセンチュリーコーティングス社製のＡｇｒｉｓｐｅｒｓｅ ＦＡ、Ａｇｒｉｓｐｅｒｓｅ ７１２等が挙げられ、これらのうち１種または２種以上を組み合わせて用いることができる。
【００６０】
分散剤の添加量は、多孔質粒子、ロジン系樹脂及びロジン系樹脂の金属塩の合計１００質量部に対して、１０質量部以上２５０質量部以下が好ましく、より好ましくは、３３質
量部以上１６７質量部以下であり、さらに好ましくは５０質量部以上１５０質量部以下である。また、分散剤の添加量は、第１液の総質量（１００質量％）に対して、０．３質量％以上８質量％以下が好ましく、１質量％以上５質量％以下がより好ましく、２質量％以上４質量％以下がさらに好ましい。
【００６１】
１．３．４．水溶性有機溶剤
本実施形態に係る第１液には、水溶性有機溶剤が含まれてもよい。そのような水溶性有機溶剤としては、多価アルコールのアルキルエーテル（グリコールエーテル類）及び１、２−アルカンジオールが好ましく挙げられる。当該グリコールエーテル類としては、以下に限定されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノブチルエーテル（ＴＥＧｍＢＥ）、１−メチル−１−メトキシブタノール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテル等のアルキレングリコールモノアルキルエーテル類が挙げられる。また、上記１、２−アルキルジオールとしては、以下に限定されないが、例えば、１、２−ペンタンジオール及び１、２−ヘキサンジオールが挙げられる。これらの他に、１、３−プロパンジオール、１、４−ブタンジオール、１、５−ペンタンジオール、１、６−ヘキサンジオール、１、７−ヘプタンジオール、及び１、８−オクタンジオール等の直鎖炭化水素のジオール類も挙げることができる。
【００６２】
また、水溶性有機溶剤の具体例としては、エチレングリコール、プロピレングリコール、ジエチレングリコール、トリエチレングリコール、ペンタメチレングリコール、トリメチレングリコール、２−ブテン−１、４−ジオール、２−エチル−１、３−ヘキサンジオール、２−メチル−２、４−ペンタンジオール、トリプロピレングリコール、トリメチロールプロパン、数平均分子量２０００以下のポリエチレングリコール、１、３−プロピレングリコール、イソプロピレングリコール、イソブチレングリコール、グリセリン、メソエリスリトール、ペンタエリスリトール、２−ピロリドン、Ｎ−メチル−２−ピロリドン、及びＮ−エチル−２−ピロリドン等も例示できる。
【００６３】
水溶性有機溶剤は、１種単独で用いてもよく、２種以上を組み合わせて用いてもよい。第１液に水溶性有機溶剤を含有させると、例えば、第１液が空気に触れている状態で放置しても、より乾燥しにくくすることができる。また、水溶性有機溶剤は、好ましくは１８０℃以上、より好ましくは２００℃以上の標準沸点を有するものを用いるとよい。標準沸点がこの範囲内である場合、第１液に良好な保水性及び湿潤性を付与することができ、保存安定性を向上させることができる場合がある。
【００６４】
第１液に水溶性有機溶媒を配合する場合には、水溶性有機溶剤の含有量は、第１液の総質量を１００質量％としたときに、好ましくは０．１質量％以上５０質量％以下、より好ましくは０．５質量％以上４０質量％以下である。第１液に水溶性有機溶媒を含有させると、表面張力が低くなるので、例えば、紙等のメディアへの濡れ性が高くなる。
【００６５】
１．３．５．その他の成分等
本実施形態の第１液には、界面活性剤、防腐剤、ｐＨ調整剤、酸化防止剤、防黴剤等、
通常のインクジェットインクに含有され得る添加剤を１種又は複数種含んでもよい。
【００６６】
なお、第１液には、多孔質粒子、ロジン系樹脂及びロジン系樹脂の金属塩の少なくとも１種が配合されれば、第２液の成分を保持することができる。多孔質粒子、ロジン系樹脂及びロジン系樹脂を２種以上混合して用いてもよい。
【００６７】
第１液における多孔質粒子、ロジン系樹脂及びロジン系樹脂の金属塩の合計の含有量は、１質量％以上２０質量％以下、好ましくは２質量％以上１５質量％以下、より好ましくは３質量％以上１２質量％以下、さらに好ましくは５質量％以上１０質量％以下である。
【００６８】
２．第２液を付着させる工程
第２液を付着させる工程で付着させる第２液は、顔料と、５０％留出点が２８０℃以下の有機溶剤と、を含む。
【００６９】
２．１．顔料
本実施形態の第２液は、顔料を含む。顔料の種類としては、特に限定されず、通常のインクジェットインクに含有され得る種を１種又は複数種用いることができる。
【００７０】
顔料としては、無機顔料及び有機顔料のいずれも使用可能である。顔料としては、例えばアゾ系、フタロシアニン系、縮合多環系、ニトロ系、ニトロソ系、中空樹脂粒子、及び高分子粒子等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、及びニッケル等の金属類、酸化チタン、酸化亜鉛、酸化アンチモン、硫化亜鉛、及び酸化ジルコニウム等の金属酸化物及び硫化物、並びにファーネスカーボンブラック、ランプブラック、アセチレンブラック、及びチャンネルブラック等のカーボンブラック（Ｃ．Ｉ．ピグメントブラック７）類、さらには黄土、群青、及び紺青等の無機顔料を用いることができる。
【００７１】
更に詳しくは、カーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学株式会社製）、Ｒａｖｅｎ  ５７５０、Ｒａｖｅｎ
５２５０、Ｒａｖｅｎ  ５０００、Ｒａｖｅｎ  ３５００、Ｒａｖｅｎ  １２５５、Ｒａｖｅｎ  ７００等（以上、コロンビアカーボン社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（以上、キャボット社製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ
ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ社製）等が挙げられる。
【００７２】
ホワイト顔料としては、Ｃ．Ｉ．ピグメントホワイト  １（塩基性炭酸鉛）、４（酸化亜鉛）、５（硫化亜鉛と硫酸バリウムの混合物）、６（酸化チタン），６：１（他の金属酸化物を含有する酸化チタン）、７（硫化亜鉛）、１８（炭酸カルシウム），１９（クレー）、２０（雲母チタン）、２１（硫酸バリウム）、２２（天然硫酸バリウム）、２３（
グロスホワイト）、２４（アルミナホワイト）、２５（石膏）、２６（酸化マグネシウム・酸化ケイ素）、２７（シリカ）、２８（無水ケイ酸カルシウム）等が挙げられる。
【００７３】
イエロー顔料としては、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等が挙げられる。
【００７４】
マゼンタ顔料としては、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、及びＣ．Ｉ．ピグメントヴァイオレット１９、２３、３２、３３、３６、３８、４３、５０等が挙げられる。
【００７５】
シアン顔料としては、Ｃ．Ｉ．ピグメントブルー  １、２、３、１５、１５：１、１５：２、１５：３、１５：３４、１５：４、１６、１８、２２、２５、６０、６５、６６、及びＣ．Ｉ．バットブルー  ４、６０等が挙げられる。
【００７６】
ブラック、ホワイト、イエロー、マゼンタ及びシアン以外の顔料としては、例えば、Ｃ．Ｉ．ピグメントグリーン  ７、１０、及びＣ．Ｉ．ピグメントブラウン  ３、５、２５、２６、及びＣ．Ｉ．ピグメントオレンジ  １、２、５、７、１３、１４、１５、１６、２４、３４、３６、３８、４０、４３、６３等が挙げられる。
【００７７】
また、特色顔料も使用可能であり、例えば、アルミニウムフレーク等を含んで金属光沢画像を形成したり、タルク等を含んでパール光沢画像を形成できる光輝性顔料を用いてもよい。さらに、本実施形態で使用する顔料は、自己分散型の顔料であってもよいし、分散染料や昇華染料のように固形成分を含む染料であってもよい。
【００７８】
第２液における顔料の含有量については特に限定されず、２質量％以上５０質量％以下、好ましくは３質量％以上３０質量％以下である。顔料（固形分）の含有量は、使用する顔料種により異なるが、良好な発色性を得る観点から、第２液の総質量を１００質量％としたときに、好ましくは１質量％以上３０質量％以下、より好ましくは２質量％以上１５質量％以下である。
【００７９】
なお、第２液を調製する際には、あらかじめ顔料を分散させた顔料分散液を用いて調製してもよい。このような顔料分散液を得る方法としては、ポリマー分散剤を使用して顔料を分散媒に分散させる方法、分散剤を使用せずに自己分散顔料を分散媒中に分散させる方法、表面処理した顔料を分散媒に分散させる方法等がある。
【００８０】
２．２．  ５０％留出点が２８０℃以下の有機溶剤
本実施形態の第２液は、５０％留出点が２８０℃以下の有機溶剤を含む。なお、５０％留出点とは、ＪＩＳ  Ｋ２２５４「燃料油蒸留試験方法」による値である。５０％留出点は、概要として、常圧下で有機溶剤が５０％蒸発する温度であり、５０％留出点が低いと、有機溶剤の蒸発量が相対的に大きく、高いと相対的に有機溶剤の蒸発量が小さい。
【００８１】
第２液に含有される５０％留出点が２８０℃以下の有機溶剤は、極性有機溶剤、非極性有機溶剤及び両者の混合溶剤のいずれであってもよい。
【００８２】
５０％留出点が２８０℃以下の有機溶剤としては、日本石油社製「ＡＦ−４、ナフテゾールＭ、ナフテゾールＬ、テクリーンＮ−１６、テクリーンＮ−２０、テクリーンＮ−２２、０号ソルベントＬ、０号ソルベントＭ、０号ソルベントＨ、アイソゾール３００、アイソゾール４００、クリーンソルＧ」、Ｅｘｘｏｎ社製「ＥｘｘｏｌＤ８０、ソルベッソ２００、ＩｓｏｐａｒＧ、ＩｓｏｐａｒＨ、アイソパーＭ」等を挙げることができる。
【００８３】
また、５０％留出点が２８０℃以下の有機溶剤は、エステル系溶剤、アルコール系溶剤、高級脂肪酸系溶剤、エーテル系溶剤、及びこれらの混合溶剤から選択されてもよい。具体的には、５０％留出点が２８０℃以下の有機溶剤としては、ジエチレングリコールモノブチルエーテル、エチレングリコールモノブチルエーテル、プロピレングリコールモノブチルエーテル、プロピレングリコールジブチルエーテル等のうちから５０％留出点が２８０℃以下のものを選択することができる。
【００８４】
５０％留出点が２８０℃以下の有機溶剤は、単独でまた２種類以上を適宜選択して用いることができる。２種類以上の５０％留出点が２８０℃以下の有機溶剤を用いる場合には、留出点が２８０℃以下の有機溶剤を全溶剤に対して少なくとも１０質量％以上用いていれば、留出点が２８０℃よりも高い有機溶剤が含まれていてもよい。留出点が２８０℃以下の有機溶剤が第２液の全量に対して１０質量％以上であれば、溶剤が紙等のメディアに残留しにくく、裏抜けを低減できる。
【００８５】
なお、５０％留出点が２８０℃を越える有機溶剤は、例えば、日本石油社製「日石ナフテゾールＨ、日石アイソゾールＡＦ−６、ＡＦ−７」、Ｅｘｘｏｎ社製「アイソパーＬ、ＥｘｘｏｌＤ４０、ＥｘｘｏｌＤ１００、ＥｘｘｏｌＤ１３０、ＥｘｘｏｌＤ１４０」、日本石油社製「日石クリーンソルＧ」（アルキルベンゼン）等を例示できる。
【００８６】
一方、本実施形態の第２液は、５０％留出点が３００℃以上の有機溶剤を含有してもよい。５０％留出点が３００℃以上の有機溶剤としては、大豆油メチル、大豆油イソブチル、オレイン酸エチル、イソステアリルアルコール、オレイルアルコール、イソパルミチン酸、イソステアリン酸、イソアラキン酸、イソヘキサコ酸、イソステアリン酸イソプロピル、リノール酸メチル、リノール酸イソブチル、トール油イソブチル等のうち５０％留出点が３００℃以上のものを例示できる。
【００８７】
５０％留出点が３００℃以上の有機溶剤は、単独でまた２種類以上を適宜選択して用いることができる。２種類以上の５０％留出点が３００℃以上の有機溶剤を用いる場合には、５０％留出点が２８０℃以下の有機溶剤が第２液の全量に対して少なくとも１０質量％以上含まれていることが好ましい。
【００８８】
第２液に５０％留出点が３００℃以上の有機溶剤を含有させると、有機溶剤全体の揮発が抑制されやすく、臭気等をより発生しにくい。また、第２液に５０％留出点が３００℃以上の有機溶剤を含有させると、有機溶剤全体の揮発が抑制されやすく、インクジェット記録装置のノズルの目詰まりを抑制することができる。
【００８９】
また、第２液は、顔料及び２８０℃以下の５０％留出点を有する有機溶剤を含む限り特に限定されず、全体として、油系（油性）、混合溶媒系、エマルション系（例えばＯ／Ｗ／Ｏエマルション系）等としてもよい。
【００９０】
２．３．その他の成分
本実施形態の第２液には、染料、界面活性剤、その他の有機溶剤、分散剤（樹脂）、防腐剤、溶解助剤、酸化防止剤、防黴剤等、通常のインクジェットインクに含有され得る添加剤を１種又は複数種含んでもよい。
【００９１】
２．３．１．界面活性剤
界面活性剤としては、ノニオン系界面活性剤、アニオン系界面活性剤、カチオン系界面活性剤、両性界面活性剤のいずれも使用することができ、さらにこれらは併用してもよい。界面活性剤を含むことにより、第１液における多孔質粒子、ロジン系樹脂又はロジン系樹脂の金属塩の分散性が向上し、保存安定性や記録媒体に付着した際の濡れ性を向上することができる。
【００９２】
ノニオン系界面活性剤としては、アセチレングリコール系界面活性剤、アセチレンアルコール系界面活性剤、フッ素系界面活性剤、及びポリシロキサン系界面活性剤のうち少なくとも一種が好ましい。
【００９３】
上記のアセチレングリコール系界面活性剤及びアセチレンアルコール系界面活性剤としては、以下に限定されないが、２，４，７，９−テトラメチル−５−デシン−４，７−ジオール及び２，４，７，９−テトラメチル−５−デシン−４，７−ジオールのアルキレンオキシド付加物、並びに２，４−ジメチル−５−デシン−４−オール及び２，４−ジメチル−５−デシン−４−オール、３，６−ジメチル−４−オクチン−３，６−ジオール、３，５−ジメチル−１−ヘキシン−３オール、２，４−ジメチル−５−ヘキシン−３−オールのアルキレンオキサイド付加物から選択される一種以上を例示できる。また、アセチレングリコール系界面活性剤及びアセチレンアルコール系界面活性剤は市販品も利用することができ、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ（以上全て商品名、ＡｉｒＰｒｏｄｕｃｔｓａｎｄＣｈｅｍｉｃａｌｓ．Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。
【００９４】
フッ素系界面活性剤としては、市販されているものを用いてもよく、例えば、メガファックＦ−４７９（ＤＩＣ株式会社製）、ＢＹＫ−３４０（ビックケミー・ジャパン社製）等が挙げられる。
【００９５】
ポリオルガノシロキサン系界面活性剤としては、市販されているものを用いることができ、例えば、オルフィンＰＤ−５０１、オルフィンＰＤ−５０２、オルフィンＰＤ−５７０（いずれも、日信化学工業株式会社製）、ＢＹＫ−３４７、ＢＹＫ−３４８（いずれも、ビックケミー株式会社製）等が挙げられる。
【００９６】
さらに、ノニオン系界面活性剤としては、例えば、ポリオキシエチレンアルキルエーテル、ポリオキシエチレンアルキルフェニルエーテル、アルキルグルコシド、ポリオキシアルキレングリコールアルキルエーテル、ポリオキシアルキレングリコール、ポリオキシアルキレングリコールアルキルフェニルエーテル、糖脂肪酸エステル、ポリオキシエチレン脂肪酸エステル、ポリオキシエチレンソルビタン脂肪酸エステル、ソルビタン脂肪酸エステル、ポリオキシアルキレンアセチレングリコール、ポリオキシアルキレングリコールアルキルアミン、ポリオキシエチレンアルキルアミン、ポリオキシエチレンアルキルア
ミンオキサイド、脂肪酸アルカノールアミド、アルキロールアマイド、ポリオキシエチレンポリオキシプロピレンブロックポリマー等を用いてもよい。
【００９７】
アニオン系界面活性剤としては、例えば、高級脂肪酸塩、石けん、α−スルホ脂肪酸メチルエステル塩、直鎖アルキルベンゼンスルホン酸塩、アルキル硫酸エステル塩、アルキルエーテル硫酸エステル塩、モノアルキルリン酸エステル塩、α−オレフィンスルホン酸塩、アルキルベンゼンスルホン酸塩、アルキルナフタレンスルホン酸塩、ナフタレンスルホン酸塩、アルカンスルホン酸塩、ポリオキシエチレンアルキルエーテル硫酸塩、スルホコハク酸塩、ポリオキシアルキレングリコールアルキルエーテルリン酸エステル塩等が挙げられる。
【００９８】
カチオン性界面活性剤としては、第４級アンモニウム系としてアルキルトリメチルアンモニウム塩、ジアルキルジメチルアンモニウム塩及びアルキルジメチルベンジルアンモニウム塩、アミン塩系としてＮ−メチルビスヒドロキエチルアミン脂肪酸エステル塩酸塩等が挙げられる。
【００９９】
両性界面活性剤としては、アミノ酸系としてアルキルアミノ脂肪酸塩、ベタイン系としてアルキルカルボキシルベタイン、アミンオキシド系としてアルキルアミンオキシド等が挙げられる。両性界面活性剤は、これらに限定されるものではない。
【０１００】
第２液に界面活性剤を配合する場合、界面活性剤の合計の含有量は、第２液の総質量を１００質量％としたときに、０．１質量％以上３質量％以下となるようにすることが好ましい。
【０１０１】
２．３．２．有機溶剤
本実施形態の第２液には、有機溶剤が含まれてもよい。有機溶剤としては、例えば、上述した５０％留出点が２８０℃を越える有機溶剤を用いてもよい。また、大気圧で５０℃以上１４０℃以下、好ましくは５６℃以上１２５℃以下、より好ましくは５６℃以上９８℃以下の沸点を有するものを用いてもよい。さらに、有機溶剤は混合溶剤であってもよく、水混和性であってもよい。そのような有機溶剤の具体例としては、炭素数が１以上１５以下のアルコール、エステル、ケトン、芳香族炭化水素、脂肪族炭化水素およびエーテルを例示できる。さらに好ましい有機溶剤は、炭素数１以上１０以下のアルコールおよびエステルから選択される。
【０１０２】
好ましいアルコールは一価アルコールである。好ましい一価アルコールは、エタノール、イソプロパノールおよびｎ−プロパノールから選択される。好ましいエステルは、酢酸エチル（エチルアセテート）及び酢酸ブチル（ブチルアセテート）から選択される。その他の有機溶剤の例としては、ベンジルアルコール、酢酸アミル、酢酸プロピル、アセトン、ヘプタン、酢酸イソブチル、酢酸イソプロピル、トルエン、酢酸メチル、イソブタノール、ｎ−アミルアルコール、ｎ−ブチルアルコール、ヘキサンおよびメチルエチルケトンが挙げられる。これらのうちでも、イソプロパノール、ｎ−プロパノール、エタノール、酢酸エチル、酢酸ブチルおよびアセトンから選択されることがより好ましい。
【０１０３】
第２液中の有機溶剤の含有量は、第２液の総質量を１００質量％としたときに、２０質量％以上９０質量％以下とすることができる。ここで、有機溶剤の含有量は、有機溶剤を添加した量に限られず、他の添加剤中の有機溶剤も含むものである。
【０１０４】
第２液の顔料以外の成分は、第２液において流動性の成分であるが、主たる流動性成分としては、５０％留出点が２８０℃以下の有機溶剤を含めた溶媒成分である。このような溶媒成分は、一般的な有機溶剤（油）としての性状を有しており、第１液に含まれる多孔
質粒子、ロジン系樹脂及びロジン系樹脂の金属塩の少なくとも一種によって、トラップされることができる。これにより溶媒成分の流動性が低下する結果、顔料の移動や拡散が抑制される。
【０１０５】
３．記録媒体における第１液及び第２液の配置その他
第１液及び第２液は、記録媒体に付着されるが、第１液が付着された領域に第２液が付着されていれば十分な効果を得ることができる。また、第１液及び第２液がインクジェット記録装置を用いて行われる場合には、付着位置及びタイミングの制御が容易に達成される。また、第２液が付着される領域のみに第１液が付着されることがより好ましい。このようにすれば、第１液の使用量を抑制できるとともに、記録媒体に第１液のみが付着された領域を形成しないようにすることができる。
【０１０６】
また、第１液を付着させる工程で記録媒体に付着される第１液の量は、含有される多孔質粒子、ロジン系樹脂及びロジン系樹脂の金属塩の量、及び、第２液が付着される量により適宜に変更され得る。
【０１０７】
上述の通り、多孔質粒子、ロジン系樹脂及びロジン系樹脂の金属塩は、多く（典型的にはその質量の１０倍以上の質量）の有機溶剤（油）を保持することができる。このような観点からは、第１液における多孔質粒子、ロジン系樹脂及びロジン系樹脂の金属塩の合計量に対する、第２液における有機溶剤の合計量の比が、１０以上１５０以下、好ましくは１５以上１００以下、より好ましくは２０以上７０以下、さらに好ましくは２０以上４０以下、となるように、第１液を付着させる工程で記録媒体に付着される第１液の量及び第２液を付着させる工程で記録媒体に付着される第２液の量を設定することが好ましい。
【０１０８】
また、第１液を付着させる工程で記録媒体に付着される第１液の量及び第２液を付着させる工程で記録媒体に付着される第２液の量は、具体的には、２ｍｇ／ｉｎｃｈ２（２ｍｇ／平方インチ）以上２０ｍｇ／ｉｎｃｈ２以下、好ましくは３ｍｇ／ｉｎｃｈ２以上１５ｍｇ／ｉｎｃｈ２、より好ましくは３ｍｇ／ｉｎｃｈ２以上１０ｍｇ／ｉｎｃｈ２であり、記録媒体上で上記の好ましい比の範囲となるように適宜に調節することができる。
【０１０９】
記録媒体に付着される第１液及び第２液の量の比が上記範囲であれば、多孔質粒子、ロジン系樹脂及びロジン系樹脂の金属塩の少なくとも一種により、第２液の流動性の成分を保持する（固める）ことができ、流動性を低下させるとともに顔料を記録媒体の表面側に留める効果を十分に得ることができる。
【０１１０】
４．作用効果等
本実施形態のインクジェット記録方法によれば、第１液に含まれる多孔質粒子、ロジン系樹脂及びロジン系樹脂の金属塩の少なくとも一種によって、第２液の成分を保持することができる。したがって、第２液によって記録媒体に付着された顔料が第２液の溶媒成分によって流されることを抑制し、記録媒体の表面近傍に留めることができる。これにより、顔料が記録媒体の裏面へ向かって移動することを抑え、顔料を記録媒体の表面近傍に定着させることができる。そのため、本実施形態のインクジェット記録方法によれば、発色が良好で、裏移りが低減された記録を行うことができる。
【０１１１】
＜インクセット＞
本実施形態のインクセットは、インクジェット記録用のインクセットであって、上述の第１液、及び、上述の第２液、を含む。本実施形態のインクセットは、その他に各色のインクを適宜に含むことができる。
【０１１２】
本実施形態のインクセットによれば、第１液に含まれる多孔質粒子、ロジン系樹脂及び
ロジン系樹脂の金属塩の少なくとも一種によって、第２液の成分を保持することができる。したがって、第２液によって記録媒体に付着された顔料が第２液の溶媒成分によって流されることを抑制し、記録媒体の表面近傍に留めることができる。これにより、顔料が記録媒体の裏面へ向かって移動しにくくでき、顔料を記録媒体の表面近傍に定着させることができる。そのため、本実施形態のインクセットによれば、発色が良好で、裏移りが低減された記録を行うことができる。
【０１１３】
５．実施例及び比較例
以下、本発明を実施例に基づいて具体的に説明するが、本発明はこれらの実施例に限定されるものではない。
【０１１４】
５．１．第１液の調製
６種類の第１液は、以下のように調製した。
【０１１５】
表１の組成になるように各成分を容器に入れて、マグネチックスターラーで２時間混合及び攪拌した後、孔径５μｍのメンブランフィルターで濾過することで、第１液を作成した。なお、表１中の数値は、質量％を示す。
【０１１６】
【表１】
2016175299.tif 000002
【０１１７】
表１中、多孔質粒子は、メタクリル酸メチル（ＭＭＡ）／エチレングリコールジメタクリレート（ＥＤＭＡ）共重合体、酢酸ビニル共重合体、アクリル酸／スチレン共重合体からなる粒子を、乾燥質量基準で等量混合した混合物を使用した。それぞれの多孔質粒子は、以下のように合成して用いた。
【０１１８】
冷却器、攪拌機、温度計、窒素導入口を付けた反応器中に、０．５重量部のラウリル硫酸ナトリウム、２．２５重量部のヘキサメタリン酸ナトリウム、４４７．２５重量部の水を仕込んで溶解した。２１容量部のメタクリル酸メチル（ＭＭＡ）、８容量部のエチレングリコールジメタクリレート（ＥＤＭＡ）、０．１５重量部の過酸化ベンゾイル、４．５重量部のモノオレイン酸ソルビタンを、上記溶解物を攪拌している中へ、徐々に投入した
。反応器内は常に窒素で満たしながら温度を６５℃に保ち、重合反応を４時間行なってメタクリル酸メチル（ＭＭＡ）／エチレングリコールジメタクリレート（ＥＤＭＡ）共重合体からなる多孔質粒子を製造した。その後、減圧過したのち水洗を十分に行ないイソプロピルアルコール、ヘキサンで順次置換して乾燥して使用した。
【０１１９】
メタクリル酸メチル（ＭＭＡ）及びエチレングリコールジメタクリレート（ＥＤＭＡ）を、アクリル酸及びスチレンに変更し、同様にしてアクリル酸／スチレン共重合体からなる多孔質粒子を製造した。また、メタクリル酸メチル（ＭＭＡ）及びエチレングリコールジメタクリレート（ＥＤＭＡ）を、酢酸ビニルに変更し、同様にして酢酸ビニル重合体からなる多孔質粒子を製造した。
【０１２０】
一方ロジン系樹脂の金属塩として、脱水素化ロジン部分マグネシウム塩（荒川化学工業株式会社製、商品名「パインクリスタルＫＭ−１５００」を用いた。また、分散剤は、ルーブリゾール社製ＥＦＫＡ−５０４４及びチバ・スペシャルティ・ケミカル社製Ｓｏｌｓｐｅｒｓｅ１２０００を用いた。
【０１２１】
５．２．第２液の調製
大豆油メチル１３質量％、大豆油イソブチル２０質量％、オレイン酸エチル１０質量％、オレイルアルコール１０質量％、ナフテン系溶剤（日石化学社製ＡＦ−４）１７重量％、ナフテン系溶剤（日石化学社製ＡＦ−６）１５質量％を混合し、これに分散剤としてソルスパース１３９４０（アビシア社製）５質量％を溶解し、さらにカーボンブラック（ＭＡ−８）１０質量％を添加してプレミックスした。その後ビーズミルにて滞留時間約２０分間で分散し、第２液を調製した。
【０１２２】
５．３．評価試験
表２に示す各実施例及び参考例を以下のように評価した。なお、参考例１は、第１液を使用していない例であり、この例の各評価においては、第１液を付着させていない。なお、各例では、第１液は、インクジェットプリンターを用いて記録媒体に付着させた。
【０１２３】
≪ＯＤ値≫
調製した第１液及び第２液を、インクジェットプリンター（セイコーエプソン株式会社製、形式ＰＸ−Ｂ７００）のカートリッジにそれぞれ導入し、当該カートリッジに連通する複数のノズルから、逐次的に第１液の付着後にその領域に第２液が付着するように吐出することを確認し、Ａ４用紙（普通紙：ゼロックスＰ紙（富士ゼロックス株式会社製）１枚にベタパターンを印刷した。第１液の塗布量は、表２に記載の通りであり、第２液の塗布量は、１２ｍｇ／ｉｎｃｈ２とした。
【０１２４】
そして係るパターンのＯＤ値をグレタグ濃度計（グレタグマクベス社製）にて測定した。評価基準は以下のとおりであり、結果を表２に記載した。
◎・・・ＯＤ値１．４以上
○・・・ＯＤ値１．２以上１．４未満
△・・・ＯＤ値１．２未満
【０１２５】
≪裏移り≫
上記ＯＤ値を測定したＡ４用紙の裏面のＯＤ値を同様に測定した。評価基準は以下のとおりであり、結果を表２に記載した。
◎・・・ＯＤ値０．２未満
○・・・ＯＤ値０．２以上０．３未満
△・・・ＯＤ値０．３以上
【０１２６】
≪カール≫
調製した第１液及び第２液をインクジェットプリンター（セイコーエプソン株式会社製、形式ＰＸ−Ｂ７００）のカートリッジにそれぞれ導入し、当該カートリッジに連通する複数のノズルから、逐次的に第１液の付着後にその領域に第２液が付着するように吐出することを確認してから、Ａ４用紙（普通紙：ゼロックスＰ紙（富士ゼロックス株式会社製）１枚にてベタパターンを印刷し、用紙が排出された時のカール高さ（用紙の搬送面からの、用紙の最大の高さ（離間距離））を測定した。評価基準は以下のとおりであり、結果を表２に記載した。
◎・・・５ｍｍ未満
○・・・５ｍｍ以上１０ｍｍ未満
△・・・１０ｍｍ以上
【０１２７】
≪保存安定性≫
調製した第１液及び第２液を、６０℃環境に２４時間放置し、室温に戻してから吸光度を測定した。評価基準は以下のとおりであり、結果を表２に記載した。
◎・・・初期からのずれが３％以内
○・・・初期からのずれが１０％以内
△・・・初期からのずれが１０％より多い
【０１２８】
【表２】
2016175299.tif 000003
【０１２９】
５．４．評価結果
表２の評価結果の通り、実施例では、参考例に対して、いずれもＯＤ値（発色）及び裏抜け（裏移り）が良好な結果となった。
【０１３０】
この結果は、第１液に含まれる多孔質粒子又はロジン系樹脂によって、第２液に含まれる流動性成分（有機溶媒）のトラップが生じ、第２液の紙への浸透に伴う顔料の移動が抑
制されたことが一因と考えられる。すなわち、第２液の顔料が、記録媒体の表面近傍に留められ、顔料を流されにくくなったことが一因と考えられる。
【０１３１】
また、参考例１及び参考例２では、ＯＤ値及び裏移りが不良となったが、これは、第１液の吸収性成分による第２液の流動性成分（有機溶媒）の吸収量が不足したためと考えられる。また、参考例３では、第１液の保存安定性が劣っていた。これは、第１液中のロジン系樹脂の量が高いためと考えられる。
【０１３２】
本発明は、前述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。